이 실시 형태 의 글래스 기판 에 있 어서 , 경로 길 이 50 ㎜ 에 있 어서 의 파장 550 ㎚ 의 투과율 과 경로 길 이 50 ㎜ 에 있 어서 의 파장 650 ㎚ 의 투과율 의 차이 가 3 % 이하 , 바람직 하 게 는 2 % 이하 , 보다 바람직 하 게 는 1 . 5 % 이하 , 더욱 바람직 하 게 는 1 % 이하 이 다 . 이렇게 하 면 , Cr 3 + 에 기인 해서 용융 결함 검사 의 검사 정밀도 가 저하 하 는 사태 를 방지 하 기 쉬워진다 .